Brevet FR3045948A1 (20170623)
REVENDICATIONS1. Procédé de fabrication d'une électrode positive destinée à être utilisée dans un dispositif électrochimique à ion de métal alcalin, comprenant : synthétiser une couche (5) d'un halogénure de métal par traitement électrochimique d'un collecteur de courant (1); le procédé étant caractérisé en ce que le traitement électrochimique est une corrosion spontanée du collecteur de courant. Procédé selon la revendication 1, comprenant en outre : dissoudre un précurseur d'ions halogénure dans une solution liquide (3) en contact avec le collecteur de courant. Procédé selon la revendication 2, dans lequel la solution liquide est un solvant organique. Procédé selon l'une quelconque des revendications 2 ou 3, dans lequel la solution liquide est un électrolyte liquide du dispositif électrochimique à ion de métal alcalin comprenant un sel du métal alcalin inerte chimiquement par rapport au collecteur de courant et assurant la conduction ionique de l'électrolyte. Procédé selon la revendication 4, dans lequel la corrosion spontanée est effectuée dans le dispositif électrochimique à ion de métal alcalin une fois ledit dispositif électrochimique à ion de métal alcalin assemblé. Procédé selon l'une quelconque des revendications 4 ou 5, dans lequel le sel du métal alcalin inerte chimiquement par rapport au collecteur de courant est choisi parmi le groupe constitué de : LiBF4, LiCF3SO3, LiN(C2F5S02)2, LiN(CF3SO2)2 (LITFSI), LiC(SO2CF3)3 (LiTf), LiBOB (Lithium Bis-Oxalate Borate de Lithium), 30 NaN(CF3S02)2,(NaTFS I).2.\n<CLM>\1\t4.\n<CLM>\1\t6. 3045948 15\n<CLM>\1\tProcédé selon l'une quelconque des revendications 2 à 6, dans lequel le précurseur d'ions halogénure est un sel choisi parmi le groupe constitué de : LiPF6, NaPF6, LiAsF6, LiSbF6. 5\n<CLM>\1\tProcédé selon l'une quelconque des revendications 2 à 7, dans lequel le collecteur de courant comprend du fer, pur ou intégré à un alliage, en contact avec la solution liquide.\n<CLM>\1\tProcédé selon l'une quelconque des revendications 1 à 8, comprenant en outre : 10 effectuer la corrosion spontanée du collecteur de courant pendant au moins 48 heures.\n<CLM>\1\tProcédé selon l'une quelconque des revendications 2 à 9, comprenant en outre : appliquer un courant ou une tension au dispositif électrochimique à ion de 15 métal alcalin lors de la corrosion spontanée, en vue de contrôler la vitesse de corrosion du collecteur de courant et d'ordonner la structure de la couche d'halogénure de métal synthétisée.\n<CLM>\1\tDispositif électrochimique à ion de métal alcalin comprenant : 20 un collecteur de courant (1) d'électrode positive ; une électrode négative (2) comprenant du métal alcalin ; une solution liquide (3) apte à dissoudre un sel du métal alcalin inerte chimiquement par rapport au collecteur de courant d'électrode positive, et à conduire des ions du métal alcalin ; 25 le dispositif électrochimique à ion de métal alcalin étant caractérisé en ce qu'il comprend en outre : un précurseur d'ions halogénure dissout dans la solution liquide, le précurseur d'ions halogénure étant apte à réagir par corrosion spontanée avec le collecteur de courant d'électrode positive.\n<CLM>\1\tDispositif selon la revendication 11, agencé sous forme de batterie (10, 11).\n<CLM>\1\tDispositif selon l'une quelconque des revendications 11 à 12, comprenant en outre un séparateur (8) imprégné de la solution liquide. 3045948 16\n<CLM>\1\tDispositif selon l'une quelconque des revendications 11 à 13, dans lequel la solution liquide est un électrolyte liquide comprenant le sel du métal alcalin inerte chimiquement par rapport au collecteur de courant.